(57)【要約】【課題】タイヤサイドウォールに求められる諸特性を悪化させることなく、白色化による外観不良の発生を防止可能なタイヤサイドウォール用ゴム組成物およびそれを用いた空気入りタイヤを提供する。【解決手段】天然ゴムを含むジエン系ゴム１００質量部に対し、ワックスを１〜２．５質量部、脂肪酸金属石鹸を０．５〜２質量部配合してなり、前記脂肪酸金属石鹸の炭素数が、前記ワックスに最も多く含まれる炭化水素の炭素数よりも１６から２０小さいことを特徴とするタイヤサイドウォール用ゴム組成物と、該タイヤサイドウォール用ゴム組成物をサイドウォールに用いた空気入りタイヤ空気入りタイヤ。【選択図】なし【特許請求の範囲】
【請求項１】
天然ゴムを含むジエン系ゴム１００質量部に対し、ワックスを１〜２．５質量部、脂肪酸金属石鹸を０．５〜２質量部配合してなり、
前記脂肪酸金属石鹸の炭素数が、前記ワックスに最も多く含まれる炭化水素の炭素数よりも１６から２０小さいことを特徴とするタイヤサイドウォール用ゴム組成物。
【請求項２】
前記脂肪酸金属石鹸が、水素よりイオン化傾向の低い卑金属の塩であることを特徴とする請求項１に記載のタイヤサイドウォール用ゴム組成物。
【請求項３】
前記脂肪酸金属石鹸が、亜鉛塩またはカルシウム塩であることを特徴とする請求項２に記載のタイヤサイドウォール用ゴム組成物。
【請求項４】
前記脂肪酸金属石鹸の炭素数が、１２〜１６であることを特徴とする請求項１〜３のいずれかに記載のタイヤサイドウォール用ゴム組成物。
【請求項５】
請求項１〜４のいずれかに記載のタイヤサイドウォール用ゴム組成物をサイドウォールに用いた空気入りタイヤ。
【発明の詳細な説明】
【技術分野】
【０００１】
本発明は、タイヤサイドウォール用ゴム組成物およびそれを用いた空気入りタイヤに関するものであり、詳しくは、タイヤサイドウォールに求められる諸特性を悪化させることなく、白色化による外観不良の発生を防止可能なタイヤサイドウォール用ゴム組成物およびそれを用いた空気入りタイヤに関するものである。
【背景技術】
【０００２】
従来、タイヤサイドウォール用ゴム組成物においては、オゾンによるゴムのクラック発生を防止するために通常、炭化水素系ワックスが配合されている。しかし、このようなワックスを配合すると、長期の使用に当たって徐々にゴムの表面に溶出（ブリード）して固化し、その結果、ゴム表面が白色化し、外観が悪化するという問題がある。
【０００３】
このため、例えば下記特許文献１には、ジエン系ゴム１００重量部に対し１５〜１００重量部の光触媒を含み、かつワックスを含まないゴム組成物が開示されている。また、特許文献２には、天然ゴム、ポリイソプレンゴム、ポリブタジエンゴム及びスチレン−ブタジエン共重合体ゴムからなる群より選ばれたゴム成分およびワックスを芯剤とし、芯剤の表面を融点が１２０〜１８０℃の熱可塑性樹脂でコーティングしてなるマイクロカプセルをワックスとして含むゴム組成物が開示されている。
しかし昨今のタイヤ品質向上が厳しく要求されている当業界において、タイヤサイドウォールの外観不良の問題点を更に解決し得る技術が求められている。
【先行技術文献】
【特許文献】
【０００４】
【特許文献１】特開２００７−２８４５２２号公報
【特許文献２】特開２００６−３２８１４４号公報
【発明の概要】
【発明が解決しようとする課題】
【０００５】
本発明の目的は、タイヤサイドウォールに求められる諸特性を悪化させることなく、白色化による外観不良の発生を防止可能なタイヤサイドウォール用ゴム組成物およびそれを用いた空気入りタイヤを提供することにある。
【課題を解決するための手段】
【０００６】
本発明者らは鋭意研究を重ねた結果、特定の組成のゴム成分にワックスの特定量および特定の炭素数を有する脂肪酸金属石鹸の特定量を配合することにより、上記課題を解決できることを見出し、本発明を完成することができた。
すなわち本発明は以下のとおりである。
【０００７】
１．天然ゴムを含むジエン系ゴム１００質量部に対し、ワックスを１〜２．５質量部、脂肪酸金属石鹸を０．５〜２質量部配合してなり、
前記脂肪酸金属石鹸の炭素数が、前記ワックスに最も多く含まれる炭化水素の炭素数よりも１６から２０小さいことを特徴とするタイヤサイドウォール用ゴム組成物。
２．前記脂肪酸金属石鹸が、水素よりイオン化傾向の低い卑金属の塩であることを特徴とする前記１に記載のタイヤサイドウォール用ゴム組成物。
３．前記脂肪酸金属石鹸が、亜鉛塩またはカルシウム塩であることを特徴とする前記２に記載のタイヤサイドウォール用ゴム組成物。
４．前記脂肪酸金属石鹸の炭素数が、１２〜１６であることを特徴とする前記１〜３のいずれかに記載のタイヤサイドウォール用ゴム組成物。
５．前記１〜４のいずれかに記載のタイヤサイドウォール用ゴム組成物をサイドウォールに用いた空気入りタイヤ。
【発明の効果】
【０００８】
本発明によれば、特定の組成のゴム成分にワックスの特定量および特定の炭素数を有する脂肪酸金属石鹸の特定量を配合したのでタイヤサイドウォールに求められる諸特性を悪化させることなく、白色化による外観不良の発生を防止可能なタイヤサイドウォール用ゴム組成物およびそれを用いた空気入りタイヤを提供することができる。
【発明を実施するための形態】
【０００９】
以下、本発明をさらに詳細に説明する。
【００１０】
（ジエン系ゴム）
本発明で使用されるジエン系ゴムは、天然ゴム（ＮＲ）を必須成分とする。ＮＲの配合量は、本発明の効果の観点から、ジエン系ゴム全体を１００質量部としたときに、３０〜５０質量部が好ましい。なお、ＮＲ以外にも他のジエン系ゴムを用いることができ、例えば、イソプレンゴム（ＩＲ）、ブタジエンゴム（ＢＲ）、スチレン−ブタジエン共重合体ゴム（ＳＢＲ）、アクリロニトリル−ブタジエン共重合体ゴム（ＮＢＲ）等が挙げられる。これらは、単独で用いてもよく、２種以上を併用してもよい。また、その分子量やミクロ構造はとくに制限されず、アミン、アミド、シリル、アルコキシシリル、カルボキシル、ヒドロキシル基等で末端変性されていても、エポキシ化されていてもよい。
【００１１】
（ワックス）
本発明で使用されるワックスとしては、特に制限されず、従来からゴムのクラック発生を防止する目的で使用されるワックスをいずれも使用することができ、例えば、パラフィン系ワックス、パラフィン系合成ワックス、ポリエチレン系ワックスなどの炭化水素系ワックスが挙げられる。なお、これらワックスは、通常、炭素数２０〜５０の炭化水素を含有している。
【００１２】
（脂肪酸金属石鹸）
本発明で使用される脂肪酸金属石鹸は、その炭素数が前記ワックスに最も多く含まれる炭化水素の炭素数よりも１６から２０小さいものが使用される。ワックス成分を表面に密着させるために金属石鹸を配合してワックスの結晶化を阻害させるが、効率良く結晶化を阻害する脂肪酸金属石鹸の炭素数が上記のワックスに最も多く含まれる炭化水素の炭素数よりも１６から２０小さいものと考えられる。
ここで、「前記ワックスに最も多く含まれる炭化水素の炭素数」は、例えばガスクロマトグラフにより得られるクロマトグラムの炭素数分布のピークトップから求めることができる。
例えばガスクロマトグラフィー条件としては：
ガスクロマト装置：GC-8A（島津製作所社製）
カラム：OV-1
キャリアガス：N2
オーブン温度：250℃
検出器：FID
検出器温度：250℃
が挙げられる。
【００１３】
脂肪酸金属石鹸における脂肪酸としては、例えばワックスに最も多く含まれる炭化水素の炭素数が３２である場合（下記の実施例参照）、炭素数１２〜１６の脂肪酸が挙げられ、具体的にはラウリン酸（炭素数１２）、トリデシル酸（炭素数１３）、ミリスチン酸（炭素数１４）、ペンタデシル酸（炭素数１５）、パルミチン酸（炭素数１６）のような炭素数１２〜１６の飽和脂肪酸が挙げられる。
また、脂肪酸金属石鹸における金属としては、水素よりイオン化傾向の低い卑金属が挙げられ、例えばアルカリ金属、アルカリ土類金属、アルミニウム、亜鉛等が挙げられ、本発明の効果の観点から、亜鉛、カルシウムが好ましい。
【００１４】
本発明者の検討によれば、脂肪酸金属石鹸は、サイドウォール表面にブリードしたワックスの結晶化を抑制して表面に密着させることによってサイドウォール表面が白色化しないように作用するものであると推測される。
【００１５】
（充填剤）
本発明のタイヤサイドウォール用ゴム組成物は、上記以外に各種充填剤を配合することができる。充填剤としてはとくに制限されず、用途により適宜選択すればよいが、例えばカーボンブラック、シリカ、無機充填剤等が挙げられる。無機充填剤としては、例えばクレー、タルク、炭酸カルシウム等を挙げることができる。
【００１６】
（タイヤサイドウォール用ゴム組成物の配合割合）
本発明のタイヤサイドウォール用ゴム組成物は、ジエン系ゴム１００質量部に対し、ワックスを１〜２．５質量部、前記脂肪酸金属石鹸を０．５〜２質量部配合してなることを特徴とする。
前記ワックスの配合量が１質量部未満であると、オゾンによるゴムのクラック発生を防止できない。逆に２．５質量部を超えると著しく外観が悪化する。
前記脂肪酸金属塩の配合量が０．５質量部未満であると配合量が少な過ぎて本発明の効果を奏することができない。逆に２質量部を超えると外観不良が発生する。
【００１７】
本発明に係るタイヤサイドウォール用ゴム組成物には、前記した成分に加えて、加硫又は架橋剤、加硫又は架橋促進剤、充填剤、老化防止剤、可塑剤などのタイヤサイドウォール用ゴム組成物に一般的に配合されている各種添加剤を配合することができ、かかる添加剤は一般的な方法で混練して組成物とし、加硫又は架橋するのに使用することができる。これらの添加剤の配合量も、本発明の目的に反しない限り、従来の一般的な配合量とすることができる。
また、本発明のゴム組成物は、従来の空気入りタイヤの製造方法に従って空気入りタイヤのサイドウォールに導入することができる。
【実施例】
【００１８】
以下、本発明を実施例および比較例によりさらに説明するが、本発明は下記例に制限されるものではない。
【００１９】
実施例１〜６および比較例１〜９
サンプルの調製
表１に示す配合（質量部）において、加硫促進剤と硫黄を除く成分を１．７リットルの密閉式バンバリーミキサーで５分間混練した後、約１５０℃でミキサー外に放出させて室温冷却した。続いて、該組成物に加硫促進剤および硫黄を加えてオープンロールにて混練し、タイヤサイドウォール用ゴム組成物を得た。次に得られたタイヤサイドウォール用ゴム組成物を所定の金型中で１７０℃、１０分間プレス加硫して加硫ゴム試験片を得、以下に示す試験法で加硫ゴム試験片の物性を測定した。
【００２０】
外観：40℃のオーブン中で２週間静置する事により、目視にて下記の基準で評価した。
点数１：全体的に白色に変色
点数２：面積で全体の３割程度が白色に変色
点数３：全体的にくすんでいる。
点数４：面積で３割程度がくすんでいる。
点数５：不変
【００２１】
耐オゾン性： 40%伸張、50pphm、40℃、48時間で、JIS  K6259に準じた試験条件にて耐オゾン性を試験し、目視にて下記の基準で評価した。
点数１：3mm以上の亀裂または切断
点数２：亀裂が深くて大きいもの（1〜3mm未満）
点数３：亀裂が深くて比較的大きいもの（1mm未満）
点数４：肉眼では見えないが１０倍の拡大鏡では確認できるもの
点数５：肉眼および１０倍の拡大鏡で亀裂確認なし
【００２２】
結果を表１に併せて示す。
【００２３】
【表１】
2014210830.tif 000002
【００２４】
＊１：ＮＲ（ＴＳＲ２０）
＊２：ＢＲ（日本ゼオン（株）製Ｎｉｐｏｌ ＢＲ１２２０）
＊３：カーボンブラック（新日化カーボン（株）製ニテロン＃１０Ｓ）
＊４：酸化亜鉛（正同化学工業（株）製酸化亜鉛３種）
＊５：ステアリン酸（日油(株)製ビーズステアリン酸ＹＲ）
＊６：老化防止剤−１（ＦＬＥＸＳＹＳ製ＳＡＮＴＯＦＬＥＸ ６ＰＰＤ）
＊７：老化防止剤−２（住友化学工業（株）製アンチゲンＲＤ−Ｇ）
＊８：ワックス−１（大内新興化学工業（株）製サンノック。ガスクロマトグラフィーで求めた最も多く含まれる炭化水素の炭素数＝３２）
＊９：ワックス−２（日本精鑞（株）製Hi-mac-1080。ガスクロマトグラフィーで求めた最も多く含まれる炭化水素の炭素数＝４５）
＊１０：オイル（出光興産（株）製ダイアナプロセスオイルＡＨ−２０）
＊１１：加硫促進剤（大内新興化学工業（株）製ノクセラーＣＺ−Ｇ）
＊１２：硫黄（鶴見化学工業（株）製金華印油入微粉硫黄）
＊１３：脂肪酸金属石鹸−１（パルミチン酸亜鉛）
＊１４：脂肪酸金属石鹸−２（ステアリン酸亜鉛）
＊１５：脂肪酸金属石鹸−３（パルチミン酸カルシウム）
＊１６：脂肪酸金属石鹸−４（ミリスチン酸亜鉛）
＊１７：脂肪酸金属石鹸−５（ミリスチン酸カルシウム）
【００２５】
上記の表１から明らかなように、実施例で調製されたタイヤサイドウォール用ゴム組成物は、特定の組成のゴム成分にワックスの特定量および特定の炭素数を有する脂肪酸金属石鹸の特定量を配合したので、白色化による外観不良の発生を防止し、耐オゾン性も良好であることが分かった。また、タイヤサイドウォールに求められる諸特性に悪影響を及ぼさないことも本発明者の検討により明らかとなった。
これに対し、比較例１〜２は、脂肪酸金属石鹸を配合していないので、外観または耐オゾン性が悪化した。
比較例３は、ワックスおよび脂肪酸金属石鹸を配合していないので、耐オゾン性が悪化した。
比較例４は、脂肪酸金属石鹸の炭素数（１６）が、ワックスに最も多く含まれる炭化水素の炭素数（４５）よりも２９小さく、本発明の範囲外であるので、外観および耐オゾン性が悪化した。
比較例５は、脂肪酸金属石鹸の炭素数（１６）が、ワックスに最も多く含まれる炭化水素の炭素数（４５）よりも２９小さく、本発明の範囲外であるので、脂肪酸金属石鹸を本発明で規定する配合量よりも多く配合しても、外観が悪化した。
比較例６は、脂肪酸金属石鹸の炭素数（１８）が、ワックスに最も多く含まれる炭化水素の炭素数（３２）よりも１４小さく、本発明の範囲外であるので、外観オゾン性が悪化した。
比較例７、８および９は、ワックスの配合量が本発明で規定する上限を超えているので、外観が悪化した。